(57)【特許請求の範囲】
【請求項１】
溶剤の中にバインダー、潤滑剤及び腐食防止剤を含む塗料組成物において、前記バインダーがシリケート及び有機チタネートを含み、前記腐食防止剤がアルミニウム粒子及び亜鉛粒子を含むことを特徴とする前記塗料組成物。
【請求項２】
前記バインダーが、合計１００重量％に対して、２０ないし６０重量％のシリケート及び４０ないし８０重量％の有機チタネートを含むことを特徴とする請求項１に記載の塗料組成物。
【請求項３】
前記腐食防止剤が、合計１００重量％に対して、８０ないし９７重量％の亜鉛粒子及び３ないし２０重量％のアルミニウム粒子を含むことを特徴とする請求項１又は２に記載の塗料組成物。
【請求項４】
更に、リン酸金属塩を含む防食添加剤も包含することを特徴とする請求項１、２又は３に記載の塗料組成物。
【請求項５】
潤滑剤が、炭化水素又はポリテトラフルオロエチレンワックスを含むことを特徴とする、請求項１ないし４のいずれか１項に記載の塗料組成物。
【請求項６】
更に、増粘剤も包含することを特徴とする請求項１ないし５のいずれか１項に記載の塗料組成物。
【請求項７】
５０ないし８０重量％の腐食防止剤、９ないし１８重量％のバインダー、０ないし３３重量％のリン酸金属塩、０ないし８重量％の潤滑剤、及び０ないし４重量％の増粘剤を含む固形分を有する請求項１ないし６のいずれか１項に記載の塗料組成物。
【請求項８】
請求項１ないし７のいずれか１項に記載の塗料組成物の１、２又は３層の塗料層から形成される塗膜を有する基材。
【請求項９】
請求項１ないし７のいずれか１項に記載の組成物の１、２又は３層の塗料層、並びに、更に、フェノール系樹脂、エポキシ樹脂、ビニルブチラル樹脂及びポリテトラフルオロエチレンの潤滑性混合物２０−２５重量％、及びメチルエチルケトンとメチルイソブチルケトンとシクロヘキサノンとの溶剤混合物７０−７５重量％を含む追加の塗料組成物の１、２又は３層の塗料層から形成される塗膜を有する基材。
【請求項１０】
更に、溶剤の中にシリケート及び有機チタネートを含み、金属粒子を含まない上塗りの１ないし３層が供給されることを特徴とする請求項８に記載の塗膜を有する基材。
【請求項１１】
基材が、ナット、ボルト及びその他のファスナー、ドア、ボンネット及びトランクのロック部品、ヒンジ、ドアストッパー、ウインドウガイド、シートベルト部品、ブレーキロータ及びドラム、並びにその他の交通産業関連部品から選ばれることを特徴とする請求項８ないし１０のいずれか１項に記載の基材。
【請求項１２】
ナット、ボルト及びその他のファスナー、ドア、ボンネット及びトランクのロック部品、ヒンジ、ドアストッパー、ウインドウガイド、シートベルト部品、ブレーキロータ及びドラム、並びにその他の交通産業関連部品から選ばれる基材を塗装するための、請求項１ないし７のいずれか１項に記載の塗料組成物の使用方法。
【請求項１３】
請求項１ないし７のいずれか１項に記載の塗料組成物をナット、ボルト及びその他のファスナー、ドア、ボンネット及びトランクのロック部品、ヒンジ、ドアストッパー、ウインドウガイド、シートベルト部品、ブレーキロータ及びドラム、並びにその他の交通産業関連部品から選ばれる基材の上に塗装することを特徴とする防食塗膜を基材に供給する方法。
【請求項１４】
前記防食塗膜が、請求項１ないし７のいずれか１項に記載の塗料組成物の１又は２層の塗料層から前記基材上に形成されたのち、次の１項又は両方が続けられることを特徴とする請求項１３に記載の方法：
（ｉ）更に、フェノール系樹脂、エポキシ樹脂、ビニルブチラル樹脂及びポリテトラフルオロエチレンの潤滑性混合物２０−２５重量％、及びメチルエチルケトンとメチルイソブチルケトンとシクロヘキサノンとの溶剤混合物７０−７５重量％を含む追加の塗料組成物の１、２又は３層の塗料層、並びに
（ｉｉ）シリケート及び有機チタネートを含み、金属粒子を含まない上塗りの１ないし３個の層。
【請求項１５】
請求項１３又は１４に記載の方法により得られる防食塗膜を有する基材。
【発明の詳細な説明】
【０００１】
【技術分野】
本発明は、金属表面の保護に使用するために、バインダー、腐食防止剤、及び溶剤を含む塗料組成物に関する。
【０００２】
【背景】
鉄及び鋼のような金属表面を、幾つかの形態の腐食防止処理又は塗装で処理することは周知である。腐食防止塗料は当業界では周知であり、一般的に、幾つかの形態のバインダーと一緒に活性成分として金属粒子、特に亜鉛及び／又はアルミニウム粒子、を含む。
【０００３】
英国特許第１３８０７４８号は、金属表面に塗布された時に金属にガルバニック防食を付与する亜鉛入り塗料組成物用の塗料組成物を特に、しかし排他的ではないが、詳細に記載している。この組成物は、加水分解性チタンエステルで共加水分解及び共縮合されたトリアルコキシシランを含む。このシランは、ＲＳｉ（ＯＲ’）3及びＲＳｉ（ＯＲ”ＯＲ”’）3から選ばれ、式中、Ｒ及びＲ’は最大１０個の炭素原子を有する一価の脂肪族又は芳香族炭化水素基であり、Ｒ”は２ないし６個の炭素原子を有する二価の炭化水素基であり、そしてＲ”’ は最大１０個の炭素原子を有する一価の脂肪族又は芳香族炭化水素基、或いは水素である。
【０００４】
英国特許第１４９９５５６号は、防食ペイントで使用する目的で粉末亜鉛のような粉末と混合するために使用されるゲル性の液体水解物を生成するのにエチルシリケートを加水分解するプロセスに関する。エチルシリケートは酸で加水分解され、加水分解用の溶剤はアセトン又はアルコールである。
【０００５】
ＥＰ０８０８８８３号は、アルミニウム又は亜鉛のような微粒子金属及び水稀釈性（water reducible）有機官能性シランを含む、防食用の水稀釈性塗料組成物を開示している。エポキシシラン、特にベータ（３，４−エポキシシクロヘキシル）エチルトリメトキシシラン及び／又はガンマグリシドオキシプロピルトリメトキシシランが好まれた。その他の成分には、高沸点有機液体、水溶性セルロース系増粘剤及び湿潤剤が挙げられた。
【０００６】
米国特許第５３９３６１１号及び第５３２４５４５号は、両方ともチタン酸エステルと、好ましくは２ないし１０個のシロキサンの繰り返し単位及びエポキシ末端基を有する“所謂”有機官能性ポリシロキサンとの組成物を使って鋼などにおけるクロメート処理された又は不動態化された亜鉛塗膜を保護するための浸漬−塗り付け方法に関する。これらの特許のどちらも有機官能性ポリシロキサンと言う用語の意味の明確な定義はなく、その用語は、少なくとも１個のＳｉ−Ｒ結合を有するシロキサン主鎖を含むポリマーを意味すると思われる、式中、Ｒは不飽和又は官能性置換型炭化水素基である。しかしながら、紛らわしいことには、米国特許第５３９３６１１号及び第５３２４５４５号の両方の実施例は、使用されている有機官能性ポリシロキサン以外に、好ましいケイ素含有化合物は、エポキシシラン、即ちガンマグリシドオキシプロピルトリメトキシシランであることを教示している。
【０００７】
本発明者達は、金属表面用に、確実で、変化しない摩擦係数を持つ高レベルの防食、陰極防食、及び“長期間”の乾いた潤滑（即ち、金属表面は可使期間では一度だけの塗装で済む）を付与出来ると同時に、ＶＩ価のクロムを含むことなく、その塗料で塗装された物品に魅力的な外観を付与することが出来る塗料に対する要求が産業界から大きくなりつつあることを知っていた。市販の塗料組成物は、これらの要求の全てを必ずしも満たすことが出来るとは限らない。
【０００８】
【発明の概要】
本発明により、溶剤の中にバインダー及び腐食防止剤を含む塗料組成物が提供され、その塗料組成物では、バインダーがシリケート及び有機チタネートを含み、腐食防止剤がアルミニウム粒子及び亜鉛粒子を含む。
【０００９】
【発明の説明】
本発明の塗料組成物で使用されるバインダーはシリケート及び有機チタネートを含む。疑惑を避けるために、シリケートと言う用語は、実質的にＳｉ−Ｃ結合を含まない化合物を意味するように使用されること、即ち本発明で説明されるシリケートの中のケイ素に結合する炭素は、実質的に常に酸素原子を介している（即ち、Ｓｉ−Ｏ−Ｃ結合）ことを理解すべきである。本発明によるシリケートは、Ｓｉ−Ｃ結合を含まないのが最も好ましい。バインダーは、合計１００重量％に対して、２０ないし６０重量％（例えば、３０ないし４５％）のシリケート及び４０ないし８０重量％（例えば、５５ないし７０％）の有機チタネートを含むのが好ましい。
【００１０】
好適なシリケートには、コロイド状シリカ及び有機シリケートが挙げられ、後者の有機シリケートが好ましい。好適な有機シリケートには、シリケートエステル、例えばシリケートエステルモノマー（例えば、エチルシリケート）、水解物（ｈｙｄｒｏｌｙｓａｔｅ）（例えば、ケイ酸エステル水解物）及びアルコキシシラン、好ましくはテトラアルコキシシランが挙げられるけれども、シリケートエステルポリマーが最も好ましい（例えば、アルキル基が１ないし６個の炭素原子を有していて、最も好ましくはメチル又はエチルであるアルキルポリシリケート）。
【００１１】
好適な有機チタネートには、チタネートキレート化合物（例えば、チタンアセチルアセトネート及びトリエタノールアミンチタネート）及びチタン酸エステルが挙げられ、後者のチタン酸エステルが好ましい。好適なチタン酸エステルには、チタン酸エステルモノマー（各アルキル基が同じか又は異なり、１ないし１２個の炭素原子を含む、例えばテトラブチルチタネート、テトライソオクチルチタネート及びテトライソプロピルチタネートが挙げられるテトラアルキルチタネート）が挙げられるけれども、チタン酸エステルポリマーが好ましい（例えば、ブチルポリチタネートのようなアルキルポリチタネート）。
【００１２】
本発明の塗料組成物の中に使用される腐食防止剤は、アルミニウム粒子及び亜鉛粒子を含む。アルミニウム粒子は、粉末、ペースト又はフレークの形態が可能であり、アルミニウムフレーク（箔状でも箔状でなくても）が好ましい。アルミニウム粒子の平均粒度は、４ないし２０μｍが好ましく、６−１５μｍが更に好ましい。亜鉛粒子は、亜鉛粉末の形態、例えば亜鉛球又は亜鉛フレーク、が可能であって、亜鉛フレークが好ましい。亜鉛粒子の平均粒度は６ないし２６μｍが好ましく、８−１５μｍが更に好ましい。腐食防止剤は、合計１００重量％に対して、８０ないし９７重量％（例えば、８７ないし９５％）の亜鉛粒子及び３ないし２０重量％（例えば、５ないし１３％）のアルミニウム粒子を含むのが好ましい。
【００１３】
本発明の塗料組成物は、防食添加剤としてリン酸金属塩も含むことが可能である。好ましいリン酸金属塩は、変性オルトリン酸亜鉛（例えば、変性オルトリン酸アルミニウム亜鉛水和物）及び変性ポリリン酸亜鉛（例えば、変性ポリリン酸アルミニウム亜鉛水和物）を含めてリン酸亜鉛であり、後者の変性ポリリン酸亜鉛が最も好ましい。リン酸金属塩は、本発明の塗料組成物の固形分（即ち、溶剤を含まない）の最大３３重量％、好ましくは５ないし２０重量％の量で含まれることが可能である。
【００１４】
本発明の塗料組成物は、更に、増粘剤、例えばシリカ及び／又は有機変性クレー、を塗料組成物の固形分の最大４重量％、好ましくは１ないし３重量％の量で含むことが可能である。
【００１５】
本発明の塗料組成物は、尚、更に潤滑剤、例えば炭化水素ワックス及びポリテトラフルオロエチレン（ＰＴＦＥ）ワックス、好ましくはポリオレフィン含有ワックス（例えば、超微粉化ポリプロピレン炭化水素ワックス）を含めてワックスも含むことが可能であり、塗料組成物の固形分の最大８重量％、好ましくは１．５ないし４．５重量％の量で含むことが可能である。
【００１６】
本発明の塗料組成物の中に使用するのに好適な溶剤は当業界では周知である。アルコール（例えば、メタノール、エタノール、プロパノール、ブタノール）、ケトン（例えば、アセトン、メチルエチルケトン、メチルブチルケトン、シクロヘキサノン）、エステル（例えば、酢酸ブチル）、及びそれらの混合物を含めて有機溶剤が好適である。しかしながら、塗料組成物用の好ましい溶剤は、炭化水素溶剤であり、蒸発速度が大きいこと及び芳香族化合物の濃度が低いことから特にホワイトスピリットである。特に好ましいホワイトスピリットは、Ｃ11−Ｃ16ノルマル、イソ−及びシクロアルカンを含むホワイトスピリットである。
【００１７】
従って、本発明の塗料組成物は、溶剤の中にバインダー及び腐食防止剤を含み、そして好ましくはリン酸金属塩防食添加剤、潤滑剤及び増粘剤を含む。好ましくは、塗料組成物の固形分は、５０ないし８０重量％、更に好ましくは６５ないし８０重量％の腐食防止剤、９ないし１８重量％、更に好ましくは１１ないし１６重量％のバインダー、最大３３重量％、更に好ましくは５ないし２０重量％のリン酸金属塩、最大８重量％、更に好ましくは１．５ないし４．５重量％の潤滑剤、及び最大４重量％、更に好ましくは１ないし３重量％の増粘剤から成る。
【００１８】
本発明の塗料組成物は、従来の装置を使って塗料組成物の諸成分を一緒に混合することにより、好ましくは或る量の溶剤とバインダーを先ずブレンドしたのち、腐食防止剤を加え、そして次に最終的に残りの溶剤を加えることにより調製することが出来る。
【００１９】
本発明の塗料組成物は、あらゆる従来の塗装技術、例えば、刷毛塗り、浸漬−回転の浸し塗り、及び吹き付け（例えば、エアゾール缶による）、により表面に塗装することが可能である。その他の広く行なわれている塗装方法には、吹き付けドラム法、遠心分離法、静電気又は自動吹き付け、印刷及びローラー塗りが挙げられる。選ばれる塗装方法は、塗装対象の物品の形状、寸法、重量及び量によって決まる。２、３層以上の塗料層を塗装するのが好ましい。塗膜厚さは、得られる塗膜の寿命及び性質に影響を及ぼし、表面の粗さより大きく、一般的に５ないし２５μｍにすべきである。表面は塗料組成物で塗装されたのち、乾燥すると溶剤が蒸発し、塗膜が硬化する。塗料組成物は、例えば、２００℃、１０分間の加熱により硬化させることが出来る。
【００２０】
本発明の塗料組成物は、単独でも、或いは市販の別の減摩塗料組成物又は防食塗料組成物と一緒に組み合わせても使用することが可能である。本発明の塗料組成物と組み合わせて使用出来る好ましい市販の減摩塗料は、次の組成（重量パーセンテージ）を有し、本明細書では以後、“上塗りＡ”と呼ぶ：
２０−２５％潤滑剤−  フェノール系樹脂、エポキシ樹脂及びビニルブチラル樹脂、並びにＰＴＦＥの混合物。
７０−７５％溶剤−  メチルエチルケトン、メチルイソブチルケトン、及びシクロヘキサノンの混合物。
【００２１】
本発明の塗料組成物は、本明細書で前述したシリケート及び本明細書で前述した有機チタネートを含み、本明細書では以後、“上塗りＢ”と呼び、金属粒子を含まない上塗りと組み合わせて使用されることが可能である。この上塗りは、必要に応じて、金属（即ち、亜鉛及びアルミニウム）粒子以外に、本発明の塗料組成物用に、本明細書で前述した任意のその他の成分を含むことが可能である。この上塗りは本出願人の共出願中の英国特許第０１１０６２７．７に記載されている。
【００２２】
塗料層の特に好ましい組み合わせには：
１）本発明の塗料組成物の１、２又は３層の塗料層、
２）本発明の塗料組成物の１、２又は３層の塗料層に続く上塗りＢの１ないし３層の塗料層、
３）本発明の塗料組成物の１又は２層の塗料層に続く上塗りＡの１、２又は３層の塗料層が挙げられる。
更に考えられることは、３種類全ての塗膜の組み合わせである、即ち本発明の塗料組成物の１又は２層の塗料層に続いて上塗りＡの１、２又は３層の塗料層が続き、最後に上塗りＢの１ないし３層の塗料層が続くけれども、この組み合わせは、コストだけの理由から殆ど利用されそうにない。
【００２３】
本発明の塗料組成物で塗装する前に基材を前処理して、得られる防食塗膜の接着性及び寿命を改善することが可能である。前処理の従来方法には、脱脂（例えば、溶剤又はスチームを使用する）、腐食表面の酸又はアルカリによる処理、ステンレススチールのリン酸塩処理、シュウ酸処理、サンドブラスト処理及び陽極酸化処理が挙げられる。
【００２４】
従って、本発明による塗料組成物を使って、鉄及び鋼のような腐食し易い金属に防食塗膜を付与することが出来る。基材に防食塗膜を付与することにより高度の耐食性、陰極防食が得られ、そして潤滑剤が使用される場合、自動車部品のような物品では確実で、変化しない摩擦係数を有する長寿命の潤滑が得られる、例えば、それらの部品は、ナット、ボルト及びその他のファスナー、ドア、ボンネット及びトランクのロック部品、ヒンジ、ドアストッパー、ウインドウガイド、シートベルト部品、ブレーキロータ及びドラム、並びにその他の交通産業関連部品である。
【００２５】
本発明の更なる実施態様は、本明細書の前述の塗料組成物で塗装される基材、及び本明細書で前述の塗料組成物を使って基材を塗装する方法に関する。
【００２６】
【実施例】
実施例によって、本発明を下記で説明する。全てのパーセンテージは重量である。
【００２７】
実施例１
次の材料を混合することによって本発明による塗料組成物を調製した：
エチルシリケートポリマー                ８％、
ポリブチルチタネート                  １３％、
アルミニウム顔料                        ３％
亜鉛顔料                              ３３％
リン酸アルミニウム−亜鉛                ５％
ペトロリウムホワイトスピリット        ３４％
ポリプロピレンワックス                  ２％
シリカ                              ０．６％
有機変性クレー                      ０．６％
【００２８】
実施例２−基材の前処理
直径１０ｍｍ×長さ６０ｍｍの鋼製ボルトをサンドブラスト処理により前処理した。
【００２９】
実施例３−基材の塗装
前記実施例２の前処理済みボルトを下記の塗料組成物ＡＦ１ないしＡＦ３で塗装した。各塗料層を遠心分離機の中で浸漬回転により塗装し、２００℃で１０分間、一部分を硬化させたのに続いて更に浸漬回転したのち、２００℃で１０分間完全に硬化させた。
ＡＦ１−  実施例１の塗料組成物単独の２層の塗料層。
ＡＦ２−  実施例１の塗料組成物単独の３層の塗料層。
ＡＦ３−  実施例１の塗料組成物の２層の塗料層に続く本明細書の前述の塗料Ａの２層の塗料層。
【００３０】
本明細書で前述の塗料Ａの３層の塗料層から成る比較用減摩塗料（ＣＡＦ１）も調製した。
【００３１】
実施例４−耐食性
前記の実施例３に従って調製したＡＦ１ないしＡＦ３によるボルトについてＤＩＮ ５００２１の塩水噴霧試験を実施した。それらの結果を下記の表１ないし３に示している（１０個のボルトの試験結果から得られた平均値）：
【００３２】
【表１】
0004786853.tif 000002
【００３３】
【表２】
0004786853.tif 000003
【００３４】
【表３】
0004786853.tif 000004
【００３５】
実施例５−潤滑性
前記の実施例３に従って調製したＡＦ１及びＡＦ３で塗装したボルトの摩擦係数を、エリクセン ＡＰ ５４１ ボルト試験機（Erichsen AP 541 Bolt Testing Machine）を使って測定した。試験は、１回及び３回締め付けられたボルトで異なる表面を対照として実施した。これらの結果を下記の表４に示している：
【００３６】
【表４】
0004786853.tif 000005
【００３７】
実施例６−陰極防食
前処理していない鉄試験板を脱脂したのち、エリクセンのスパイラル式フィルムアプリケーターを使って、片面を、前記の実施例１の塗料組成物で、及び減摩塗料ＣＡＦ１で塗装した。次いでこの試験板を２００℃で１０分間硬化させた。冷却後、硬化した塗膜の乾燥厚さを測定した。次に、防食テープを各試験板の未処理表面に貼り付けて、金属表面に届くまで各試験板の塗装表面にＸ字形の刻み目を付けた。次に、赤錆の形成が認められるまでこの試験板を塩水噴霧試験機（ＤＩＮ ５００２１）の中に入れた、これらの結果を下記の表５に示している：
【００３８】
【表５】
0004786853.tif 000006
【００３９】
実施例７
実施例２に記載したタイプのボルトを実施例１の塗料組成物で２層を塗装したのち、実施例３に記載したように硬化させた。硬化後、前記で塗料Ｂと呼んだタイプの代替の２種類の上塗りで前記の塗装済みのボルトを被覆した。上塗り組成物は、下記の表６で確認される材料を混合することによって調製した：−
ポリブチルチタネート及びエチルポリシリケートは、溶解機ディスクを備えた混合缶の中へ１０分間かけて加えた。同時に、シリカ、クレー、リン酸アルミニウム−亜鉛、そして必要に応じて、ペトロリウムホワイトスピリットとの割合のポリプロピレンワックス（実施例２では溶剤の約９重量％及び実施例１では溶剤の約２０重量％）を Ultra turrax 式ホモジナイザーで調製した。次に、このスラリーを、ポリブチルチタネートとエチルシリケートとの混合物の中に加えたのち、こうして得られる混合物を、残量の溶剤を加える３０分間にわたって溶解機ディスクを使って混合したのち、最終混合物を溶解機ディスクの存在で更に１0分間混合した。試料ＴＣ１は、防食添加剤のリン酸アルミニウム亜鉛を省いていることが判るだろう。
【００４０】
【表６】
0004786853.tif 000007
【００４１】
上塗り組成物、試料ＴＣ１及びＴＣ２を、同じ方法で本発明の塗料組成物に塗布し、塗布した各層を２００℃で１０間硬化させた。
【００４２】
実施例８−耐食性
ＤＩＮ ５００２１の塩水噴霧試験を、実施例７で考察したように調製したボルトについて実施した。これらの結果を下記の表７に示している（１０個のボルトの試験結果から得られた平均値）。各試験において、本発明による塗料組成物の２層を各ボルトに塗装したが、代替の上塗りの層の数を表７に示しているように変更した：
【００４３】
【表７】
0004786853.tif 000008
【００４４】
前記は、亜鉛粒子及びアルミニウム粒子、並びにテトラブチルチタネートとトリメトキシビニルシランとの混合物を含むバインダーを含む市販の製品を使い、上塗りを含む場合も含まない場合もある、同じ試験を行なった表７ａで得られた結果と比較すべきである。比較用上塗りは、フェノール成分、及び更に最大約３０重量％のポリテトラフルオロエチレン（ＰＴＦＥ）を含むことが可能であるエポキシ成分を含む有機樹脂であることが理解される。比較用下塗り／比較用上塗りの組み合わせ物で塗装されたボルトに現われる赤錆の量が、比較用下塗りだけを含む塗膜の場合よりも著しく多いことが注目される。更に、表７ａで示している比較用の一連の結果も、表１、２及び３の結果よりも著しく劣る。
【００４５】
【表８】
0004786853.tif 000009
【００４６】
実施例９−潤滑性（上塗りを使用）
実施例８に従って調製した塗装済みボルトの摩擦係数を実施例５に記載したように解析した。試験は、鋼表面を使って、１回及び３回締め付けられたボルトについて実施した。塗料９．１、９．２及び９．３は、実施例８の塗料８．１、８．４及び８．５と同等であり、それらの結果を下記の表８に示している：
【００４７】
【表９】
0004786853.tif 000010